(57)【要約】【課題】  透明性、耐侯性、硬度、耐衝撃性、耐薬品性、成形性および加熱収縮率に優れたフィルムを作成するに好適な樹脂組成物を提供する。【解決手段】  メタクリル酸エステルを主成分とするメタクリル酸エステル系重合体（Ａ）が、アクリル酸エステルを主成分とする単量体混合物および１分子あたり２個以上の非共役二重結合を有する多官能性単量体を共重合して得られるアクリル酸エステル系架橋弾性体粒子（Ｂ）の存在下で重合されて得られるメタクリル系樹脂組成物（Ｃ）であって、（Ｃ）のメチルエチルケトン可溶分の重量平均分子量が５万〜１２万であり、（Ｂ）の平均粒子径が０．０４〜０．３μｍ、含有量が１８〜４０重量％であり、（Ｂ）中の多官能性単量体の共重合量ｂｍと重量平均分子量Ｍｗが特定の関係式を満たし、かつ、一般式（１）で示す紫外線吸収剤０．０１〜３０重量部を共重合してなることを特徴とする、メタクリル系樹脂組成物。【選択図】    なし【特許請求の範囲】
【請求項１】
メタクリル酸エステル系重合体（Ａ）が、メタクリル酸アルキルエステル５０〜１００重量％およびアクリル酸アルキルエステル０〜５０重量％を含む単量体混合物を重合することにより得られ、
アクリル酸エステル系架橋弾性体粒子（Ｂ）が、アルキル酸アルキルエステル５０〜１００重量％およびメタクリル酸アルキルエステル０〜５０重量％を含む単量体混合物（ｂ−１）および、１分子あたり２個以上の非共役二重結合を有する多官能性単量体（ｂ−２）を共重合することにより得られ、
メタクリル酸エステル系重合体（Ａ）をアクリル酸エステル系架橋弾性体粒子（Ｂ）の存在下において重合することにより得られるメタクリル系樹脂組成物（Ｃ）であって、
（１）メタクリル系樹脂組成物（Ｃ）が、アクリル酸エステル系架橋弾性体粒子（Ｂ）、次いでメタクリル酸エステル系重合体（Ａ）である２層構造重合体であり、
（２）アクリル酸エステル系架橋弾性体粒子（Ｂ）において、前記多官能性単量体（ｂ−２）が前記単量体混合物（ｂ−１）１００重量％に対して０．１〜５重量％共重合され、
（３）メタククリル系樹脂組成物（Ｃ）のメチルエチルケトン可溶分の重量平均分子量が５万〜１２万（ポリスチレン換算）であり、
（４）アクリル酸エステル系架橋弾性体粒子（Ｂ）の平均粒子径が０．０４〜０．３μｍであり、
（５）アクリル酸エステル系架橋弾性体粒子（Ｂ）の含有量が１８〜４０重量％であり、
（６）アクリル酸エステル系架橋弾性体粒子（Ｂ）中の多官能性単量体（ｂ−２）の上記共重合量ｂｍと上記重量平均分子量Ｍｗが下記式（ｉ）を満たし、
３≦（Ｍｗ／１００００）／ｂｍ≦８    （ｉ）
かつ、（７）メタクリル系樹脂組成物（Ｃ）１００重量部に対して、一般式（１）で示す紫外線吸収剤０．０１〜３０重量部を共重合してなることを特徴とするメタクリル系樹脂組成物。
【化１】
2009035636.tif 000007
（式中、ＸはＨまたはハロゲン、Ｒ１はＨ、メチルまたは炭素数４〜６のｔ−アルキル基、Ｒ２は直鎖または枝分かれ鎖状の炭素数２〜１０のアルキレン基、Ｒ３はＨまたはメチルである。）
【請求項２】
請求項１に記載のメタクリル系樹脂組成物（Ｃ）を成形してなる、フィルム。
【請求項３】
請求項２に記載のフィルムを積層した、積層品。
【発明の詳細な説明】
【技術分野】
【０００１】
本発明は、紫外線遮蔽性能を有し、加工性に優れたメタクリル系樹脂およびそれを成形してなるフィルムに関する。
【背景技術】
【０００２】
アクリル酸エステル系架橋弾性体粒子を含むメタクリル系樹脂フィルムは、透明性、耐侯性、硬度および耐衝撃性に優れるため、プラスッチク、木材、金属などの種々材料に積層（ラミネート）して基材の劣化防止、美観の維持などのために広く用いられている（例えば、特許文献１〜２参照）。
【０００３】
メタクリル系樹脂は、一般的に紫外線吸収剤を混合して用いられている。特に、フィルムとして使用する場合には、フィルムの厚みを薄くするほど大量の紫外線吸収剤を添加する必要がある。このため、Ｔダイ押出成形等の方法によりフィルムを成形した場合、Ｔダイでの目ヤニ付着、冷却ロールの白化等の問題を生じ、さらに多量の添加が必要な場合にはフィルム表面の粗面化、フィルム表面への溶出（ブリードアウト）等の問題を生じていた。また仮に上記の問題を解決してメタクリル系樹脂組成物に多量の紫外線吸収剤を添加できた場合でも、一般の紫外線吸収剤は、メタクリル系樹脂との相溶性が悪く低分子量であるため、押出成形時にその一部が揮発して紫外線遮蔽性能が発揮できない、さらには、長期使用時にメタクリル系樹脂組成物から飛散するため、紫外線遮蔽性能が経時的に低下する問題を抱えていた。
【０００４】
これらの問題点を解決するために、特定の紫外線吸収剤を選定し添加する方法が一般的に知られている。しかし、特定の紫外線吸収剤を単に添加する方法では、得られたフィルムは、温水浸漬時や屋外暴露時に添加している紫外線吸収剤がブリードアウトするため、紫外線遮蔽性能が低下したり、白化したりする等の問題が解決できていなかった。
【０００５】
これに対して、メタクリル系樹脂に対し、紫外線吸収性を示す特定の単量体を共重合する方法（特許文献３〜６）が提案されている。
【０００６】
しかしながら、特許文献６のメタクリル系樹脂フィルムでは、例えば、熱可塑性樹脂シートに熱ラミネーション法で積層する際の加熱収縮性、塩化ビニルシートに積層した場合、塩化ビニルシートに配合される可塑剤に対する耐薬品性、さらに成形性に関して、改善すべき点があった。
【特許文献１】特開平１１−６０８７６号公報
【特許文献２】特開平６−７３１９９号公報
【特許文献３】特開平５−２５５４４７号公報
【特許文献４】特開平９−１９４５４２号公報
【特許文献５】特開平８−３１９３２６号公報
【特許文献６】国際公開公報ＷＯ２００５／０９５４７８
【発明の開示】
【発明が解決しようとする課題】
【０００７】
したがって、透明性、耐侯性、硬度、耐衝撃性、耐薬品性、成形性および加工性（加熱収縮性）に優れたフィルムを形成しうるメタクリル系樹脂組成物が求められていた。
【課題を解決するための手段】
【０００８】
そこで、本発明者らは鋭意検討した結果、アクリル酸エステル系架橋弾性体粒子およびメタクリル酸エステル系重合体からなるメタクリル系樹脂組成物において、特定の化学構造式を有する紫外線吸収性を示す単量体を共重合したアクリル酸エステル系架橋弾性体粒子およびメタクリル酸エステル系重合体からなり、アクリル酸エステル系架橋弾性体粒子中の多官能性単量体の共重合量、メタクリル系樹脂組成物のメチルエチルケトン可溶分の重量平均分子量、さらには、該架橋弾性体粒子の含有量を特定することにより、透明性、耐侯性、硬度、耐衝撃性および耐薬品性に優れ、成形性および加工性においても優れるフィルムを得ることを見出し、本発明に至った。
【０００９】
すなわち、本発明は、
メタクリル酸エステル系重合体（Ａ）が、メタクリル酸アルキルエステル５０〜１００重量％、およびアクリル酸アルキルエステル０〜５０重量％を含む単量体混合物を重合することにより得られ、
アクリル酸エステル系架橋弾性体粒子（Ｂ）が、アルキル酸アルキルエステル５０〜１００重量％およびメタクリル酸アルキルエステル０〜５０重量％を含む単量体混合物（ｂ−１）および、１分子あたり２個以上の非共役二重結合を有する多官能性単量体（ｂ−２）を共重合することにより得られ、
メタクリル酸エステル系重合体（Ａ）をアクリル酸エステル系架橋弾性体粒子（Ｂ）の存在下において重合することにより得られるメタクリル系樹脂組成物（Ｃ）であって、
（１）メタクリル系樹脂組成物（Ｃ）が、アクリル酸エステル系架橋弾性体粒子（Ｂ）、次いでメタクリル酸エステル系重合体（Ａ）である２層構造重合体であり、
（２）アクリル酸エステル系架橋弾性体粒子（Ｂ）において、前記多官能性単量体（ｂ−２）が前記単量体混合物（ｂ−１）１００重量％に対して０．１〜５重量％共重合され、
（３）メタククリル系樹脂組成物（Ｃ）のメチルエチルケトン可溶分の重量平均分子量が５万〜１２万（ポリスチレン換算）であり、
（４）アクリル酸エステル系架橋弾性体粒子（Ｂ）の平均粒子径が０．０４〜０．３μｍであり、
（５）アクリル酸エステル系架橋弾性体粒子（Ｂ）の含有量が１８〜４０重量％であり
（６）アクリル酸エステル系架橋弾性体粒子（Ｂ）中の多官能性単量体（ｂ−２）の上記共重合量ｂｍと上記重量平均分子量Ｍｗが下記式（ｉ）を満たし、
３≦（Ｍｗ／１００００）／ｂｍ≦８    （ｉ）
かつ、（７）メタクリル系樹脂組成物（Ｃ）１００重量部に対して、一般式（１）で示す紫外線吸収剤０．０１〜３０重量部を共重合してなることを特徴とするメタクリル系樹脂組成物、
【００１０】
【化２】
2009035636.tif 000002
【００１１】
（式中、ＸはＨまたはハロゲン、Ｒ１はＨ、メチルまたは炭素数４〜６のｔ−アルキル基、Ｒ２は直鎖または枝分かれ鎖状の炭素数２〜１０のアルキレン基、Ｒ３はＨまたはメチルである。）（請求項１）、
請求項１に記載のメタクリル系樹脂組成物（Ｃ）を成形してなる、フィルム（請求項２）、および
請求項２に記載のフィルムを積層した、積層品（請求項３）
に関する。
【発明の効果】
【００１２】
本発明により得られるメタクリル系樹脂組成物を成形してなるフィルムは、紫外線吸収性を示す単量体を共重合することによって紫外線吸収剤の添加に伴う問題点を解決しつつ、フィルムの必要特性である透明性、耐候性、硬度、耐衝撃性、耐薬品性に優れ、さらに成形性および加熱収縮率にも優れる。
【発明を実施するための最良の形態】
【００１３】
本発明におけるメタクリル酸エステル系重合体（Ａ）は、メタクリル酸アルキルエステル５０〜１００重量％およびアクリル酸アルキルエステル０〜５０重量％を含む単量体混合物を少なくとも１段以上で重合させてなるものである。メタクリル酸エステル系重合体（Ａ）の単量体組成は、より好ましくは、メタクリル酸アルキルエステル６０〜１００重量％、およびアクリル酸アルキルエステル０〜４０重量％を含むものである。アクリル酸アルキルエステルが５０重量％を超えると、得られるメタクリル系樹脂組成物から形成しうるフィルムの耐熱性および硬度が低下する傾向がある。
【００１４】
本発明におけるメタクリル酸エステル系重合体（Ａ）を構成するメタクリル酸アルキルエステルは、重合反応性やコストの点からアルキル基の炭素数が１〜１２であるものが好ましく、直鎖状でも分岐状でもよい。その具体例としては、例えば、メタクリル酸メチル、メタクリル酸エチル、メタクリル酸プロピル、メタクリル酸ｎ−ブチル、メタクリル酸イソブチル、メタクリル酸ｔ−ブチル等があげられ、これらの単量体は１種または２種以上が併用されてもよい。
【００１５】
本発明におけるメタクリル酸エステル系重合体（Ａ）を構成するアクリル酸アルキルエステルは、重合反応性やコストの点からアルキル基の炭素数が１〜１２であるものが好ましく、直鎖状でも分岐状でもよい。その具体例としては、例えば、アクリル酸メチル、アクリル酸エチル、アクリル酸プロピル、アクリル酸ｎ−ブチル、アクリル酸イソブチル、アクリル酸ｔ−ブチル、アクリル酸−２−エチルヘキシル、アクリル酸ｎ−オクチル等があげられ、これらの単量体は１種または２種以上が併用されてもよい。
【００１６】
本発明のメタクリル酸エステル系重合体（Ａ）においては、必要に応じて、メタクリル酸アルキルエステルおよびアクリル酸アルキルエステルに対し共重合可能なエチレン系不飽和単量体を共重合してもかまわない。これらの共重合可能なエチレン系不飽和単量体としては、例えば、塩化ビニル、臭化ビニル等のハロゲン化ビニル、アクリロニトリル、メタクリロニトリル等のシアン化ビニル、蟻酸ビニル、酢酸ビニル、プロピオン酸ビニル等のビニルエステル、スチレン、ビニルトルエン、α−メチルスチレン等の芳香族ビニル誘導体、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロールアクリルアミド等のアクリル酸アルキルエステル誘導体、メタクリル酸、メタクリル酸ナトリウム、メタクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体等があげられ、これらの単量体は２種以上が併用されてもよい。
【００１７】
本発明において用いられるアクリル酸エステル系架橋弾性体粒子（Ｂ）は、アクリル酸アルキルエステル５０〜１００重量％およびメタクリル酸アルキルエステル０〜５０重量％を含む単量体混合物（ｂ−１）および、１分子あたり２個以上の非共役二重結合を有する多官能性単量体（ｂ−２）からなる混合物を少なくとも１段以上で共重合させてなるものである。単量体混合物（ｂ−１）は、より好ましくは、アクリル酸アルキルエステル６０〜１００重量％およびメタクリル酸アルキルエステル０〜４０重量％である。メタクリル酸アルキルエステルが５０重量％を超えると、得られるメタクリル系樹脂組成物から形成しうるフィルムの硬度、耐衝撃性が低下する傾向がある。
【００１８】
本発明のアクリル酸エステル系架橋弾性体粒子（Ｂ）においては、必要に応じて、メタクリル酸アルキルエステルおよびアクリル酸アルキルエステルと共重合可能なエチレン系不飽和単量体を共重合してもかまわない。
【００１９】
本発明におけるアクリル酸エステル系架橋弾性体粒子（Ｂ）は、１分子あたり２個以上の非共役な反応性二重結合を有する多官能性単量体（ｂ−２）が共重合されているため、得られる重合体が架橋弾性を示す。また、アクリル酸エステル系架橋弾性体粒子（Ｂ）の重合時に反応せずに残った一方の反応性官能基（二重結合）がグラフト交叉点となって、一定割合のメタクリル酸エステル系共重合体（Ａ）が、アクリル酸エステル系架橋弾性体粒子（Ｂ）にグラフト化される。このことにより、アクリル酸エステル系架橋弾性体粒子（Ｂ）が、メタクリル酸エステル系共重合体（Ａ）中に不連続かつ均一に分散する。
【００２０】
本発明において用いられる多官能性単量体（ｂ−２）としては、アリルメタクリレ−ト、アリルアクリレ−ト、トリアリルシアヌレ−ト、トリアリルイソシアヌレ−ト、ジアリルフタレ−ト、ジアリルマレ−ト、ジビニルアジペ−ト、ジビニルベンゼンエチレングリコ−ルジメタクリレ−ト、ジビニルベンゼンエチレングリコ−ルジアクリレ−ト、ジエチレングリコ−ルジメタクリレ−ト、ジエチレングリコ−ルジアクリレ−ト、トリエチレングリコ−ルジメタクリレ−ト、トリエチレングリコ−ルジアクリレ−ト、トリメチロ−ルプロパントリメタクリレ−ト、トリメチロ−ルプロパントリアクリレ−ト、テトラメチロ−ルメタンテトラメタクリレ−ト、テトラメチロ−ルメタンテトラアクリレ−ト、ジプロピレングリコ−ルジメタクリレ−トおよびジプロピレングリコ−ルジアクリレ−ト等があげられ、これらは２種以上が併用されてもよい。
【００２１】
本発明のアクリル酸エステル系架橋弾性体粒子（Ｂ）における多官能性単量体（ｂ−２）の共重合量ｂｍは、前記単量体混合物（ｂ−１）１００重量％に対して、０．１〜５重量％が好ましく、０．２〜４重量％がより好ましく、０．８〜３重量％が更に好ましい。多官能性単量体の共重合量ｂｍが０．１重量％未満では、メタクリル系樹脂組成物から形成しうるフィルムの耐衝撃性、耐薬品性が低下する傾向があり、５重量％を超えると、耐衝撃性、フィルムの成形性が低下する傾向がある。
【００２２】
本発明のメタクリル系樹脂組成物（Ｃ）においては、アクリル酸エステル系架橋弾性体粒子（Ｂ）中の多官能性単量体の共重合量ｂｍと、後述するメタクリル系樹脂組成物（Ｃ）のメチルエチルケトン可溶分の重量平均分子量（Ｍｗ）との間に、下記式（ｉ）を満たすことが好ましい。
３≦（Ｍｗ／１００００）／ｂｍ≦８    （ｉ）
（Ｍｗ／１００００）／ｂｍの値が３未満の場合、メタクリル系樹脂組成物から形成しうるフィルムの成形性が低下する傾向があり、８を超えた場合、フィルムの耐薬品性が低下する傾向がある。
【００２３】
本発明において用いられるメタクリル系樹脂組成物（Ｃ）は、メタクリル酸エステル系重合体（Ａ）をアクリル酸エステル系架橋弾性体粒子（Ｂ）の存在下において重合することにより得られる２層構造重合体である。これに対し、例えば、メタクリル酸エステル系重合体（Ａ）、アクリル酸エステル系架橋弾性体粒子（Ｂ）さらに、メタクリル酸エステル系重合体（Ａ）と順次段階的に重合するような３層構造重合体では、得られるメタクリル系樹脂組成物から形成しうるフィルムの耐衝撃性が低下する。
【００２４】
本発明におけるアクリル酸エステル系架橋弾性体粒子（Ｂ）の含有量は、メタクリル系樹脂組成物（Ｃ）全体を１００重量％とした場合に、１８〜４０重量％が好ましく、１８〜３８重量％がより好ましく、１８〜３５重量％がさらに好ましい。アクリル酸エステル系架橋弾性体粒子（Ｂ）の含有量が１８重量％未満では、得られるメタクリル系樹脂組成物から形成しうるフィルムの耐衝撃性、成形性（特に、フィルムの幅を調整するためスリットを入れると割れが生じる）が低下する傾向にあり、４０重量％を超えると、フィルムの硬度、成形性（フィルムの成形自体がし難い）および加工性が低下する傾向にある。
【００２５】
本発明において用いられるメタクリル系樹脂組成物（Ｃ）は、一般式（１）で示す紫外線吸収剤を共重合してなるメタクリル系樹脂組成物である。
【００２６】
【化３】
2009035636.tif 000003
【００２７】
（式中、ＸはＨまたはハロゲン、Ｒ１はＨ、メチルまたは炭素数４〜６のｔ−アルキル基、Ｒ２は直鎖または枝分かれ鎖状の炭素数２〜１０のアルキレン基、Ｒ３はＨまたはメチルである。）
【００２８】
本発明における一般式（１）で示す紫外線吸収剤は、２−（２’−ヒドロキシ−５’−メタクリロイルオキシエチルフェニル）−２Ｈ−ベンゾトリアゾール類であり、２−（２’−ヒドロキシ−５’−アクリロイルオキシエチルフェニル）−２Ｈ−ベンゾトリアゾール、２−（２’−ヒドロキシ−５’−メタクリロイルオキシエチルフェニル）−２Ｈ−ベンゾトリアゾール、２−（２’−ヒドロキシ−５’−メタクリロイルオキシエチルフェニル）−５−クロロ−２Ｈ−ベンゾトリアゾール、２−（２’−ヒドロキシ−５’−メタクリロイルオキシプロピルフェニル）−２Ｈ−ベンゾトリアゾール、２−（２’−ヒドロキシ−５’−メタクリロイルオキシエチル−３’−ｔ−ブチルフェニル）−２Ｈ−ベンゾトリアゾール等が挙げられる。より好ましくは、コストおよび取り扱い性から、２−（２’−ヒドロキシ−５’−メタクリロイルオキシエチルフェニル）−２Ｈ−ベンゾトリアゾールである。これらは、単独で使用してもよいし、２種以上を併用してもよい。
【００２９】
本発明における一般式（１）で示す紫外線吸収剤の共重合比率は、メタクリル系樹脂組成物（Ｃ）１００重量部に対して、０．０１〜３０重量部が好ましく、０．０１〜２５重量部がより好ましく、０．０１〜２０重量部がさらに好ましく、０．０５〜２０重量部が特に好ましい。一般式（１）で示す紫外線吸収剤の共重合比率が０．０１重量部未満では、得られるメタクリル系樹脂組成物から形成しうるフィルムの耐候性が低下する傾向にあり、５０重量部を超えると、フィルムの耐衝撃性が低下する傾向にある。
【００３０】
本発明における一般式（１）で示す紫外線吸収剤の共重合は、メタクリル系樹脂組成物（Ｃ）のいずれの層において共重合されていても構わないが、メタクリル酸エステル系共重合体（Ａ）ばかりではなく、アクリル酸エステル系架橋弾性体粒子（Ｂ）にも共重合されていることが好ましく、紫外線吸収剤はメタクリル系樹脂組成物（Ｃ）全体に均一に共重合されることがより好ましい。
【００３１】
本発明におけるメタクリル系樹脂組成物（Ｃ）の製造方法は特に限定されず、公知の乳化重合法、乳化−懸濁重合法、懸濁重合法、塊状重合法または溶液重合法が適用可能であるが、乳化重合法が特に好ましい。
【００３２】
本発明における一般式（１）で示す紫外線吸収剤の共重合方法も特に限定されず、メタクリル系樹脂組成物（Ｃ）の製造中に共重合することが好ましい。共重合方法としては、公知の乳化重合法、乳化−懸濁重合法、懸濁重合法、塊状重合法または溶液重合法が適用可能であるが、乳化重合法が特に好ましい。
【００３３】
本発明のアクリル酸エステル系架橋弾性体粒子（Ｂ）の重合における開始剤としては、公知の有機系過酸化物、無機系過酸化物、アゾ化合物などの開始剤を使用することができる。具体的には、例えば、ｔ−ブチルハイドロパ−オキサイド、１，１，３，３−テトラメチルブチルハイドロパ−オキサイド、スクシン酸パ−オキサイド、パ−オキシマレイン酸ｔ−ブチルエステル、クメンハイドロパーオキサイド、ベンゾイルパーオキサイド等の有機過酸化物や、過硫酸カリウム、過硫酸ナトリウム等の無機過酸化物、さらにアゾビスイソブチロニトリル等の油溶性開始剤も使用される。これらは単独で用いてもよく、２種以上併用してもよい。これらの開始剤は、亜硫酸ナトリウム、チオ硫酸ナトリウム、ナトリウムホルムアルデヒドスルフォキシレート、アスコルビン酸、ヒドロキシアセトン酸、硫酸第一鉄、硫酸第一鉄とエチレンジアミン四酢酸２ナトリウムの錯体なとの還元剤と組み合わせた通常のレドックス型開始剤として使用してもよい。
【００３４】
前記有機系過酸化物は、重合系にそのまま添加する方法、単量体に混合して添加する方法、乳化剤水溶液に分散させて添加する方法など、公知の添加法で添加することができるが、透明性の点から、単量体に混合して添加する方法あるいは乳化剤水溶液に分散させて添加する方法が好ましい。
【００３５】
また、前記有機系過酸化物は、重合安定性、粒子径制御の点から、２価の鉄塩等の無機系還元剤および／またはホルムアルデヒドスルホキシル酸ソ−ダ、還元糖、アスコルビン酸等の有機系還元剤と組み合わせたレドックス系開始剤として使用するのが好ましい。
前記乳化重合に使用される界面活性剤にも特に限定はなく、通常の乳化重合用の界面活性剤であれば使用することができる。具体的には、例えばアルキルスルフォン酸ナトリウム、アルキルベンゼンスルフォン酸ナトリウム、ジオクチルスルフォコハク酸ナトリウム、ラウリル硫酸ナトリウム、脂肪酸ナトリウム等の陰イオン性界面活性剤や、アルキルフェノ−ル類、脂肪族アルコ−ル類とプロピレンオキサイド、エチレンオキサイドとの反応生成物等の非イオン性界面活性剤等が示される。これらの界面活性剤は単独で用いてもよく、２種以上併用してもよい。更に要すれば、アルキルアミン塩等の陽イオン性界面活性剤を使用してもよい。
【００３６】
本発明における得られたアクリル酸エステル系弾性体粒子（Ｂ）ラテックスの平均粒子径は、０．０４〜０．３μｍが好ましく、０．０４〜０．２５μｍがより好ましく、０．０４〜０．２μｍがさらに好ましい。アクリル酸エステル系弾性体粒子（Ｂ）ラテックスの平均粒子径が０．０４μｍ未満では、得られるメタクリル系樹脂組成物から形成しうるフィルムの耐衝撃性が低下する傾向にあり、０．３μｍを超えると、フィルムの透明性が低下する傾向にある。
【００３７】
本発明における得られたメタクリル系樹脂組成物（Ｃ）のメチルエチルケトン可溶分の重量平均分子量が５万〜１２万（ポリスチレン換算）が好ましく、６万〜１１万がより好ましく、７万〜１０万がさらに好ましい。メタクリル系樹脂組成物（Ｃ）のメチルエチルケトン可溶分の重量平均分子量Ｍｗが５万未満では、得られるメタクリル系樹脂組成物から形成しうるフィルムの耐薬品性、成形性が低下する傾向にあり、１２万を超えると、フィルムの成形性、加熱収縮率が低下する傾向にある。
【００３８】
本発明における得られたメタクリル系樹脂組成物（Ｃ）のメチルエチルケトン可溶分の重量平均分子量は、メタクリル酸エステル系重合体（Ａ）を重合時、連鎖移動剤を用い制御することができる。
【００３９】
前記連鎖移動剤の使用量は、０．３〜２重量％が好ましく、０．３〜１．５重量％がより好ましく、０．３〜１重量％がさらに好ましい。連鎖移動剤の使用量が０．１重量％未満の場合は、成形性が低下する傾向にあり、５重量％を超えると耐薬品性が低下する傾向にある。
【００４０】
前記連鎖移動剤としては、通常ラジカル重合に用いられるものの中から選択して用いるのが好ましく、具体例としては、炭素数２〜２０のアルキルメルカプタン、メルカプト酸類、チオフェノール、四塩化炭素などが挙げられる。これらは、単独で使用してもよいし、２種以上を併用してもよい。
【００４１】
得られたメタクリル系樹脂組成物（Ｃ）ラテックスは、通常の凝固、洗浄および乾燥の操作により、または、スプレ−乾燥、凍結乾燥などによる処理により、樹脂組成物が分離、回収される。
【００４２】
本発明のメタクリル系樹脂組成物（Ｃ）には、必要に応じて、ポリグルタルイミド、無水グルタル酸ポリマー、ラクトン環化メタクリル系樹脂、メタクリル系樹脂、ポリエチレンテレフタレート樹脂、ポリブチレンテレフタレート樹脂等を配合することも可能である。ブレンドの方法は特に限定されず、公知の方法を用いることができる。
【００４３】
本発明のメタクリル系樹脂組成物（Ｃ）には、着色のために無機系顔料または有機系染料を、熱や光に対する安定性を更に向上させるために抗酸化剤、熱安定剤、紫外線吸収剤、紫外線安定剤などを、あるいは、抗菌、脱臭剤、滑剤等を、単独または２種以上組み合わせて添加してもよい。
【００４４】
本発明のメタクリル系樹脂組成物（Ｃ）は、特にフィルムとして有用であり、例えば、通常の溶融押出法であるインフレーション法やＴダイ押出法、あるいはカレンダー法、更には溶剤キャスト法等により良好に加工される。
【００４５】
また、必要に応じて、フィルムを成形する際、フィルム両面をロールまたは金属ベルトに同時に接触させることにより、特にガラス転移温度以上の温度に加熱したロールまたは金属ベルトに同時に接触させることにより、表面性のより優れたフィルムを得ることも可能である。また、目的に応じて、フィルムの積層成形や、二軸延伸によるフィルムの改質も可能である。
【００４６】
また、本発明のメタクリル系樹脂組成物（Ｃ）より得られたフィルムは、必要に応じて、公知の方法によりフィルム表面の光沢を低減させることができる。例えば、メタクリル系樹脂組成物（Ｃ）に無機充填剤または架橋性高分子粒子を混練する方法等で実施することが可能である。また、得られるフィルムをエンボス加工によりフィルム表面の光沢を低減させることも可能である。
【００４７】
本発明のメタクリル系樹脂組成物（Ｃ）から得られるフィルムの厚みは、１０〜１５０μｍが好ましく、３０〜１００μｍがより好ましく、４０〜８０μｍが更に好ましい。フィルムの厚みが１０μｍ未満ではフィルムの成形性および加工性が低下する傾向があり、１５０μｍを超えると、得られるフィルムの透明性が低下する傾向がある。
【００４８】
本発明のメタクリル系樹脂組成物（Ｃ）から得られるフィルムは、１５０℃の雰囲気で１０分間加熱処理したときの収縮率が４０％以下であることが好ましく、３５％以下であることがより好ましく、３０％以下であることがさらに好ましい。収縮率が４０％を超えると、メタクリル系樹脂（Ｃ）から得られるフィルムを熱可塑性樹脂シートに熱ラミネーション法で積層した場合、フィルムが加熱により収縮してシートより短くなり生産性が低下する傾向がある。なお、本発明のメタクリル系樹脂組成物においては、前述したように、メタクリル系樹脂組成物（Ｃ）中のメチルエチルケトン可溶分の重量分子量Ｍｗを制御することにより、フィルムの加熱収縮率を制御することができる。
【００４９】
本発明のメタクリル系樹脂組成物（Ｃ）から得られるフィルムは、２３℃の雰囲気で７日間ＤＯＰ（ジ２−エチルヘキシルフタレート）に浸漬した時の重量変化が０．５％以下であることが好ましく、０．４％以下であることがより好ましく、０．３％以下であることがさらに好ましい。ＤＯＰ浸漬前後の重量変化が０．５％を超えると、メクリル系樹脂組成物（Ｃ）から得られるフィルムを塩化ビニルシートに積層した場合、塩化ビニルシートに配合される可塑剤（ＤＯＰ）によってメタクリル系樹脂フィルムが曇る、すなわち、フィルムの耐薬品性が低下する傾向がある。なお、本発明のメタクリル系樹脂組成物においては、前述したように、アクリル酸エステル系架橋弾性体粒子（Ｂ）中の多官能性単量体（ｂ−２）の共重合量ｂｍを制御することにより、フィルムの耐薬品性を改善することができる。
【００５０】
本発明のメタクリル系樹脂組成物より得られたフィルムは、金属、プラスチックなどに積層して用いることができる。フィルムの積層方法としては、積層成形や、鋼板などの金属板に接着剤を塗布した後、金属板にフィルムを載せて乾燥させ貼り合わせるウエットラミネートや、ドライラミネート、エキストルージョンラミネート、ホットメルトラミネートなどがあげられる。
【００５１】
プラスチック部品にフィルムを積層する方法としては、フィルムを金型内に配置しておき、射出成形にて樹脂を充填するインサート成形またはラミネートインジェクションプレス成形や、フィルムを予備成形した後に金型内に配置し、射出成形にて樹脂を充填するインモールド成形などがあげられる。
【００５２】
本発明のメタクリル系樹脂組成物から得られるフィルム積層品は、自動車内装材、自動車外装材などの塗装代替用途、窓枠、浴室設備、壁紙、床材などの建材用部材、日用雑貨品、家具や電気機器のハウジング、ファクシミリなどのＯＡ機器のハウジング、電気または電子装置の部品などに使用することができる。また、成形品としては、照明用レンズ、自動車ヘッドライト、光学レンズ、光ファイバ、光ディスク、液晶用導光板、液晶用フィルム、滅菌処理の必要な医療用品、電子レンジ調理容器、家電製品のハウジング、玩具またはレクリエーション品目などに使用できる。
【００５３】
本発明のメタクリル系樹脂組成物より得られたフィルムには、グラビヤ印刷法、フレキソグラフ印刷法、シルクスクリーン印刷法などの公知の印刷法で印刷層を形成することができ、木目などの任意の絵柄を形成することができる。さらに、該フィルムには、アルミニウム、クロム、金、銀、銅、ニッケル、コバルト、亜鉛、真鍮、ステンレスなどの金属を用いて、真空蒸着法、スパッタリング法、湿式メッキ法などにより金属層を形成することができる。あるいは、金属箔状のものを、接着剤層を介して、あるいは熱融着などによりフィルムに積層することにより、金属調を形成することができる。
【実施例】
【００５４】
次に、本発明を実施例に基づき、さらに詳細に説明するが、本発明はこれらの実施例のみに限定されるものではない。
【００５５】
なお、実施例および比較例で測定した物性の各測定方法は、以下のとおりである。
【００５６】
（重合転化率の評価）
得られたメタクリル系樹脂組成物（Ｃ）ラテックスを、熱風乾燥機内にて１２０℃で１時間乾燥して固形成分量を求め、１００×固形成分量／仕込み単量体（％）により重合転化率（％）を算出した。
【００５７】
（ラテックスの平均粒子径の評価）
得られたメタクリル系樹脂組成物（Ｃ）ラテックスをＬＥＥＤ＆ＮＯＲＴＨＲＵＰ  ＩＮＳＴＲＵＭＥＮＴＳ社のＭＩＣＲＯＴＲＡＣ  ＵＰＡを用い、光散乱法により体積平均粒子径（μｍ）を測定した。
【００５８】
（重量平均分子量の評価）
得られたメタクリル系樹脂組成物（Ｃ）パウダー１ｇを約４０ｍｌのメチルエチルケトンを添加し１２時間室温で放置後、マグネチックスターラーを用い３０分間攪拌を行った。これを遠心分離機（日立工機（株）製、分級用遠心分離機ＣＰ６０Ｅ）を用い３００００ｒｐｍで１時間遠心分離し、デカンテーションにより、メチルエチルケトン不溶分と可溶分とに分離した。メチルエチルケトン不溶分にさらにメチルエチルケトン２０ｍｌを加え、同様に遠心分離およびデカンテーションを２回繰り返すことによりメチルエチルケトン不溶分と可溶分とに分離した。メチルエチルケトン可溶分をメタノールで析出させ、真空乾燥機を用いて６０℃で１０時間乾燥させ、可溶分のサンプルを得た。得られた可溶分サンプル５ｍｇを２ｍｌのクロロホルムに溶解させた後、その溶液をディスポシリンジの先端にフィルター（アドバンテック東洋株式会社製ＤＩＳＭＩＣ１３ＪＰ０５０ＡＮ）を付けもので濾過した。この溶液を、ゲルパーミエーションクロマトグラフ（島津製作所（株）製ＬＣ−６ＡＤ、カラム：Ｓｈｏｄｅｘ製Ｋ−８０６Ｍを２本＋ガードカラム）を用いて、ポリスチレン換算の重量平均分子量を測定した。
【００５９】
（透明性の評価）
得られたフィルムの透明性は、ＪＩＳ  Ｋ６７１４に準じて、温度２３℃±２℃、湿度５０％±５％にてヘイズを測定した。
【００６０】
（鉛筆硬度の評価）
得られたフィルムの鉛筆硬度を、ＪＩＳ  Ｓ１００５に準じて測定した。
【００６１】
（耐薬品性の評価）
得られたフィルムを積層し、２００℃×５０ｋｇｆ／ｃｍ２で５分間プレスを行い、厚み０．３ｍｍのシートを得た。得られたシートを２０×２０ｍｍの試験片に切出した。得られた試験片をＤＯＰ（ジ２−エチルヘキシルフタレート）に浸漬し、２３℃雰囲気で７日間放置後、重量変化を測定した。
重量変化率（％）＝（浸漬後の重量−浸漬前の重量）／浸漬前の重量×１００
【００６２】
（成形性の評価）
厚み５５μｍのフィルム成形を３時間連続して行い、その運転状況を観察し、以下の基準により評価をした。
○：フィルムの厚みが均一で、切れずに成形できる。フィルム成形時、スリットを入れても割れが生じない。
△：フィルムの厚みが均一で、切れずに成形できるが、スリットを入れると、短時間割れが生じた。
×：フィルムの厚みが不均一またはフィルム切れ、スリットを入れると割れが生じた。
【００６３】
（紫外線吸収剤のブリード性の評価）
厚み５５μｍのフィルム成形を３時間連続して行い、冷却ロールへの付着状況を観察し、以下の基準により評価をした。
○：冷却ロールへの付着が認められない。
×：冷却ロールへの付着が認められる。
【００６４】
（耐侯性保持率の評価）
得られたフィルムを、軟質塩化ビニル樹脂シート＜塩化ビニル樹脂（カネカ製、Ｓ１００３）１００部に可塑剤としてＤＯＰ４０部、滑剤として高級アルコール（花王製、カルコール８６）０．５部およびエステル系滑剤（理研ビタミン製、ＰＨ１８）０．５部、オクチルＳｎ系安定剤（日東化成製、ＴＶＳ８８１３）０．４部および（日東化成製、ＴＶＳ８８３１）１部をパウダーブレンドした後、ロール／プレス加工（ロール温度１８０℃にて５分間ロール混練し、１８５℃×１０Ｋｇ／ｃｍ２加圧にて１０分間プレス）し、１ｍｍ厚みのテストシートを作成した。該シートに厚み５３μｍフィルムを熱ラミネート（１８０℃×５０Ｋｇ／ｃｍ２加圧にて、３分間プレス）し積層シートを得た。得られた積層シートを促進耐侯性試験ＪＩＳ  Ｋ７１０２に準拠し、サンシャインウェザーオメーター（スガ試験機製、型式：ＷＥＬ−ＳＵＮ−ＨＣ（Ｈ））を用い
ブラックパネル温度６３℃、水スプレーを６０分中１２分間条件で５０００時間暴露後、ＵＶＡスペクトル（日立分光光度計、Ｕ３０１０）を用いて３６０ｎｍの波長でのＵＶカット率を測定し、下式により算出した。
耐侯性保持率（％）＝１００×（暴露後のＵＶカット率）／（暴露前のＵＶカット率）
【００６５】
（フィルムの収縮率の評価）
得られたフィルムを直径１００ｍｍの円盤状に切出し、１５０℃で１０分間加熱後の寸法を測定し、収縮率を求めた。
加熱収縮率（％）＝（加熱前の寸法−加熱後の寸法）／加熱前の寸法×１００
【００６６】
また、製造例、実施例および比較例中の「部」は重量部、「％」は重量％を表す。また、略号はそれぞれ下記の物質を表す。
ＢＡ：アクリル酸ブチル
ＭＭＡ：メタクリル酸メチル
ＣＨＰ：クメンハイドロパーオキサイド
ｔＤＭ：ターシャリドデシルメルカプタン
ＡｌＭＡ：メタクリル酸アリル
ＲＵＶＡ：２−（２’−ヒドロキシ−５’−メタクリロイルオキシエチルフェニル）−２−Ｈ−ベンゾトリアゾール（大塚化学（株）製、ＲＵＶＡ−９３）。
【００６７】
（製造例１）メタクリル系樹脂組成物の製造
攪拌機付き８Ｌ重合装置に、以下の物質を仕込んだ。
脱イオン水                                              ２００部
ジオクチルスルフォコハク酸ナトリウム                  ０．３５部
ソディウムホルムアルデヒドスルフォキシレ−ト          ０．１５部
エチレンジアミン四酢酸−２−ナトリウム              ０．００４部
硫酸第一鉄                                          ０．００１部
重合機内を窒素ガスで充分に置換し実質的に酸素のない状態とした後、内温を６０℃にし、表１中（１）に示した単量体混合物（Ｂ）［すなわち、ＢＡ９０％およびＭＭＡ１０％からなる単量体混合物１００％に対しＡｌＭＡ２．０％およびＣＨＰ０．２％からなる単量体混合物３０部、およびＲＵＶＡ０．６部］を１０部／時間の割合で連続的に添加し、添加終了後、さらに０．５時間重合を継続し、アクリル酸エステル系架橋弾性体粒子（Ｂ）を得た。重合転化率は９９．５％であった。
その後、ジオクチルスルフォコハク酸ナトリウム０．３部を仕込んだ後、内温を６０℃にし、表１中（１）に示した単量体混合物（Ａ）［すなわち、ＢＡ１０％およびＭＭＡ９０％からなる単量体混合物１００％に対しｔＤＭ０．６％およびＣＨＰ０．５％からなる単量体混合物７０部、およびＲＵＶＡ１．４部］を１０部／時間の割合で連続的に添加し、さらに１時間重合を継続し、メタクリル系樹脂組成物（Ｃ）を得た。重合転化率は９８．５％であった。
得られたラテックスを塩化カルシウムで塩析、凝固し、水洗、乾燥して樹脂粉末（１）を得た。
さらに、４０ｍｍφベント付き単軸押出機を用いてシリンダ温度を２２０℃に設定して溶融混練を行い、ペレット化した。
【００６８】
【表１】
2009035636.tif 000004
【００６９】
（製造例２〜１６）
単量体組成を表１のように変更した以外は、製造例１と同様に重合を行い、凝固、水洗、乾燥して樹脂粉末（２）〜（１６）を得、さらに溶融混練を行い、ペレット化した。但し、製造例（６）では重合中にラテックスが凝集した為、樹脂粉体（６）が得られず、ペレット化およびフィルム化ができず、フィルム物性を評価できなかった。
【００７０】
また、製造例（５）は、得られた樹脂粉末（５）に紫外線吸収剤として構造式（２）で示されるチヌビンＰ（チバスペシャルケミカル社製）を２部ブレンドしてから溶融混練を行い、ペレット化した。
【００７１】
【化４】
2009035636.tif 000005
【００７２】
（実施例１〜５、比較例１〜１１）
製造例で得られたペレットを、Ｔダイ付き４０ｍｍφ押出機を用いて、ダイス温度２４０℃、冷却ロール温度８０℃で成形し、厚み５５μｍのフィルムを得た。
得られたフィルムを用いた種々の特性を評価し、その結果を表２に示した。
【００７３】
【表２】
2009035636.tif 000006
【００７４】
メタクリル系樹脂組成物（Ｃ）の単量体組成比、層構造、重量平均分子量、共重合しうる紫外線吸収剤量、およびアクリル酸エステル系架橋弾性体粒子（Ｂ）の平均粒子径、含有量、（Ｂ）中の多官能性単量体の共重合量が、本発明の範囲を外れると、透明性、耐候性、硬度、耐衝撃性、耐薬品性、成形性および加熱収縮率に優れたフィルムを得ることができなかった。
【産業上の利用可能性】
【００７５】
本発明のメタクリル系樹脂組成物から得られるフィルム積層品は、窓枠、浴室設備、壁紙、床材などの建材用部材、自動車内装材，自動車外装材などの塗装代替用途、日用雑貨品、家具や電気機器のハウジング、ファクシミリなどのＯＡ機器のハウジング、電気または電子装置の部品などに使用することができる。また、成形品としては、照明用レンズ、自動車ヘッドライト、光学レンズ、光ファイバ、光ディスク、液晶用導光板、液晶用フィルム、滅菌処理の必要な医療用品、電子レンジ調理容器、家電製品のハウジング、玩具またはレクリエーション品目などに使用することができる。